【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
(a)酸化された状態及び還元状態で存在することができる亜鉛供給源、及び、
(b)C6〜C30脂肪酸、その塩、エステル、及びその他の誘導体、及び、C6〜C30アルキルスルホン酸、その塩、エステル、及びその他の誘導体、からなる群から選択された少なくとも1つの化合物、
を含む亜鉛電極の製造に使用する組成物。
【請求項２】
前記亜鉛供給源が、亜鉛金属、亜鉛塩、亜鉛酸化物、又は亜鉛水酸化物、あるいはこれらの混合物であることを特徴とする、請求項1に記載の組成物。
【請求項３】
前記亜鉛供給源が酸化された状態であることを特徴とする、請求項1又は請求項2に記載の組成物。
【請求項４】
前記亜鉛供給源が、亜鉛塩、亜鉛酸化物、亜鉛水酸化物、又はこれらの混合物であることを特徴とする、請求項1から請求項3のいずれか1項に記載の組成物。
【請求項５】
前記化合物が、C6〜C30脂肪酸、その塩、エステル、又はその他の誘導体であることを特徴とする、請求項1から請求項4のいずれか1項に記載の組成物。
【請求項６】
前記化合物が、天然由来のC12〜C22脂肪酸、その塩、エステル、又はその他の誘導体であることを特徴とする、請求項1から請求項5のいずれか1項に記載の組成物。
【請求項７】
前記化合物が、天然由来のC16〜C20脂肪酸、その塩、エステル、又はその他の誘導体であることを特徴とする、請求項1から請求項6のいずれか1項に記載の組成物。
【請求項８】
前記化合物が、ステアリン酸の金属塩であることを特徴とする、請求項1から請求項7のいずれか1項に記載の組成物。
【請求項９】
前記化合物が、ステアリン酸亜鉛、又はステアリン酸カルシウムであることを特徴とする、請求項1から請求項8のいずれか1項に記載の組成物。
【請求項１０】
前記化合物がステアリン酸亜鉛であることを特徴とする、請求項1から請求項9のいずれか1項に記載の組成物。
【請求項１１】
前記化合物対前記酸化された状態で存在する亜鉛のモル比が、0.0001:1.0000から0.5:1.0の範囲であることを特徴とする、請求項3に記載の組成物。
【請求項１２】
前記範囲が、0.05:1.00から0.4:1.0であることを特徴とする、請求項11に記載の組成物。
【請求項１３】
前記範囲が、0.075:1.000から0.25:1.00であることを特徴とする、請求項11に記載の組成物。
【請求項１４】
前記化合物がステアリン酸亜鉛であり、かつ、前記亜鉛供給源が亜鉛酸化物及び/又は亜鉛水酸化物であることを特徴とする、請求項1から請求項13のいずれか1項に記載の組成物。
【請求項１５】
前記ステアリン酸亜鉛対前記亜鉛供給源のモル比が、0.0001:1から0.5:1の範囲であることを特徴とする、請求項14に記載の組成物。
【請求項１６】
前記範囲が、0.05:1から0.4:1であることを特徴とする、請求項14に記載の組成物。
【請求項１７】
前記範囲が、0.075:1から0.25:1であることを特徴とする、請求項14に記載の組成物。
【請求項１８】
前記化合物がステアリン酸カルシウムであり、かつ、前記亜鉛供給源が亜鉛酸化物及び/又は亜鉛水酸化物であることを特徴とする、請求項1から請求項13のいずれか1項に記載の組成物。
【請求項１９】
前記ステアリン酸カルシウム対前記亜鉛供給源のモル比が、0.0001:1から0.2:1の範囲であることを特徴とする、請求項18に記載の組成物。
【請求項２０】
前記範囲が、0.01:1から0.1:1であることを特徴とする、請求項18に記載の組成物。
【請求項２１】
前記範囲が、0.03:1から0.15:1であることを特徴とする、請求項18に記載の組成物。
【請求項２２】
前記亜鉛供給源、及び前記化合物が、混合物の状態であることを特徴とする、請求項1から請求項21のいずれか1項に記載の組成物。
【請求項２３】
前記亜鉛供給源、及び前記化合物が、前記混合物の中で密接に混合されることを特徴とする、請求項22に記載の組成物。
【請求項２４】
前記混合物が沈殿によって形成されることを特徴とする、請求項22に記載の組成物。
【請求項２５】
亜鉛電極の製造に使用する組成物を製造する方法であって、
1.  亜鉛水酸化物の第一の沈殿物を製造し、
2.  C6〜C30脂肪酸又はC6〜C30アルキルスルホン酸のいずれかのアルカリ塩の溶液を、前記第一の沈殿物の懸濁液と混合し、さらに、
3.  前記混合物に鉱酸の塩の溶液を加えて、前記組成物を第二の沈殿物として提供する
ステップを含み、前記組成物が、亜鉛酸化物及び/又は亜鉛水酸化物と、C6〜C30脂肪酸又はC6〜C30アルキルスルホン酸のいずれかの不溶性塩の混合物である、
ことを特徴とする方法。
【請求項２６】
前記第一の沈殿物が、グラファイトを含むことを特徴とする、請求項25に記載の方法。
【請求項２７】
C6〜C30脂肪酸又はC6〜C30アルキルスルホン酸のいずれかのアルカリ塩の前記溶液が、亜鉛で飽和されていることを特徴とする、請求項25又は請求項26に記載の方法。
【請求項２８】
C6〜C30脂肪酸又はC6〜C30アルキルスルホン酸のいずれかの前記アルカリ塩が、天然由来のC12〜C22脂肪酸のアルカリ塩であることを特徴とする、請求項25から請求項27のいずれか1項に記載の方法。
【請求項２９】
C6〜C30脂肪酸又はC6〜C30アルキルスルホン酸のいずれかの前記アルカリ塩が、ステアリン酸のアルカリ金属塩であることを特徴とする、請求項25から請求項28のいずれか1項に記載の方法。
【請求項３０】
C6〜C30脂肪酸又はC6〜C30アルキルスルホン酸のいずれかの前記アルカリ塩が、ステアリン酸カリウムであることを特徴とする、請求項25から請求項29のいずれか1項に記載の方法。
【請求項３１】
前記鉱酸の塩が硫酸亜鉛であることを特徴とする、請求項25から請求項30のいずれか1項に記載の方法。
【請求項３２】
前記組成物が、亜鉛酸化物及び/又は亜鉛水酸化物と、ステアリン酸亜鉛の混合物であることを特徴とする、請求項25から請求項31のいずれか1項に記載の方法。
【請求項３３】
前記ステアリン酸亜鉛対亜鉛酸化物及び/又は亜鉛水酸化物のモル比が、0.0001:1から0.5:1の範囲であることを特徴とする、請求項32に記載の方法。
【請求項３４】
前記範囲が、0.05:1から0.4:1であることを特徴とする、請求項32に記載の方法。
【請求項３５】
前記範囲が、0.075:1から0.25:1であることを特徴とする、請求項32に記載の方法。
【請求項３６】
前記鉱酸の塩が硝酸カルシウムであることを特徴とする、請求項25から請求項30のいずれか1項に記載の方法。
【請求項３７】
前記組成物が、亜鉛酸化物及び/又は亜鉛水酸化物と、ステアリン酸カルシウムの混合物であることを特徴とする、請求項36に記載の方法。
【請求項３８】
前記ステアリン酸カルシウム対亜鉛酸化物及び/又は亜鉛水酸化物のモル比が、0.0001:1から0.2:1の範囲であることを特徴とする、請求項37に記載の方法。
【請求項３９】
前記範囲が、0.01:1から0.1:1であることを特徴とする、請求項37に記載の方法。
【請求項４０】
前記範囲が、0.03:1から0.15:1であることを特徴とする、請求項37に記載の方法。
【請求項４１】
請求項25から請求項40のいずれか1項に記載の方法で製造されることを特徴とする組成物。
【請求項４２】
請求項1に記載の組成物を含むことを特徴とする電極。
【請求項４３】
請求項41に記載の組成物を含むことを特徴とする電極。
【請求項４４】
前記組成物が、アルカリ金属水酸化物をさらに含むことを特徴とする、請求項42又は請求項43に記載の電極。
【請求項４５】
前記アルカリ金属水酸化物が、0.1モルの亜鉛酸化物/水酸化物あたり0.3g以上の量存在することを特徴とする、請求項44に記載の電極。
【請求項４６】
前記アルカリ金属水酸化物が水酸化カリウムであることを特徴とする、請求項44に記載の電極。
【請求項４７】
請求項1から請求項24のいずれか1項に記載の組成物から製造されることを特徴とする、充電される電極。
【請求項４８】
請求項41に記載の組成物から製造されることを特徴とする、充電される電極。
【請求項４９】
請求項47に記載の電極から製造されることを特徴とする組成物。
【請求項５０】
請求項48に記載の電極から製造されることを特徴とする組成物。
【請求項５１】
電極の製造方法であって、
1.  固体アルカリ金属水酸化物を、請求項1又は請求項41に記載の組成物と混合し、
2.  前記混合物を集電装置上に加え、さらに、
3.  前記電極を形成する
ステップを含むことを特徴とする方法。
【請求項５２】
前記集電装置が、金属スズでめっきされたグラファイト織布であることを特徴とする、請求項51に記載の方法。
【請求項５３】
前記集電装置が真鍮メッシュであることを特徴とする、請求項51又は請求項52に記載の方法。
【請求項５４】
前記電極を形成するステップが、圧力をかけることによるものであることを特徴とする、請求項51から請求項53のいずれか1項に記載の方法。
【請求項５５】
請求項42又は請求項43に記載の電極の少なくとも1つを備えることを特徴とするセル。
【請求項５６】
前記電極がアノードであることを特徴とする、請求項55に記載のセル。
【請求項５７】
さらに電解液を備えることを特徴とする、請求項55に記載のセル。
【請求項５８】
前記電解液が、亜鉛酸化物で飽和されていることを特徴とする、請求項57に記載のセル。
【請求項５９】
前記電解液が、テトラアルキルアンモニウム塩で飽和されていることを特徴とする、請求項57又は請求項58に記載のセル。
【請求項６０】
前記電解液が、テトラブチルアンモニウム塩で飽和されていることを特徴とする、請求項57から請求項59のいずれか1項に記載のセル。
【請求項６１】
前記電解液の前記電極への接触可能性が制限されていることを特徴とする、請求項57から請求項59のいずれか1項に記載のセル。
【請求項６２】
前記電極を封入して、前記電解液の接触を制限することを特徴とする、請求項57から請求項61のいずれか1項に記載のセル。
【請求項６３】
前記電極をナイロン布で封入することを特徴とする、請求項57から請求項62のいずれか1項に記載のセル。
【請求項６４】
前記電極の集合体を挿入プラスチックで封入することを特徴とする、請求項57から請求項63のいずれか1項に記載のセル。
【請求項６５】
請求項55から請求項64のいずれか1項に記載のセルから製造されることを特徴とする、充電されるセル。
【請求項６６】
前記セルが充電可能なセルであることを特徴とする、請求項55から請求項65のいずれか1項に記載のセル。
【請求項６７】
前記セルが、バッテリーの充電及び放電がそれぞれ2〜2.5時間及び1〜1.5時間で完了するような充電及び放電率における350回の充電/放電サイクルの後で、55%以上の容量を維持することを特徴とする、請求項66に記載の充電可能なセル。
【請求項６８】
前記セルが、バッテリーの充電及び放電がそれぞれ2時間及び1.7時間で完了するような充電及び放電率における1134回の充電/放電サイクルの後で、80%以上の容量を維持することを特徴とする、請求項66に記載の充電可能なセル。
【請求項６９】
亜鉛電極を備える充電可能なセルの製造方法であって、
前記セルが、バッテリの充電及び放電がそれぞれ2〜2.5時間及び1〜1.5時間で完了するような充電及び放電率における350回の充電/放電サイクルの後で、55%以上の容量を維持し、又は
前記セルが、バッテリの放電及び充電がそれぞれ2時間及び1.7時間で完了するような充電及び放電率における1134回の充電/放電サイクルの後で、80%以上の容量を維持し、
C6〜C30脂肪酸又はC6〜C30アルキルスルホン酸のいずれかの不溶性塩を、前記亜鉛電極内に混合するステップを含む、
ことを特徴とする方法。